ОБЕЗВРЕЖИВАНИЕ РАСТВОРА ХИМИЧЕСКОГО НИКЕЛИРОВАНИЯ МЕТОДОМ МЕМБРАННОГО ЭЛЕКТРОЛИЗА

2
1. Способ удаления катионов никеля, гипофосфит- и фосфит-анионов из раствора химического никелирования с помощью трехкамерного мембранного электролизера, в котором на катоде, погруженном в раствор химического никелирования, происходит восстановление катионов никеля до металла, при этом одновременно происходит миграция из обрабатываемого раствора в католит катионов натрия через катионообменную мембрану в случае ее использования, а через анионообменную мембрану из среднего пространства в анодное пространство происходит миграция сульфат, ацетат, цитрат, гипофосфит и фосфит анионов, причем при достижении поверхности анода из PbO/Ti гипофосфит и фосфит анионы окисляются до анионов фосфорной кислоты, а анионы органических кислот окисляются до углекислого газа и воды, отличающийся тем, что при электролизе используется два катода, один катод находится в католите, а второй катод находится в среднем пространстве, а раствор химического никелирования находится в среднем пространстве и отделен от католита катионообменной или анионообменной мембраной, а от анолита анионообменной мембраной.
2. Способ по п.1, отличающийся тем, что в качестве католита используется раствор гидроксида натрия с концентрацией 5-50 г/л, а в качестве анолита - раствор серной кислоты с концентрацией 5-200 г/л.
3. Способ по п.1, отличающийся тем, что доля тока, протекающего через катод, находящийся в католите, составляет от 1 до 99% от величины тока, пропускаемого через анод.
4. Способ по п.1, отличающийся тем, что доля тока, протекающего через катод, находящегося в среднем пространстве, составляет от 1 до 99% от величины тока, пропускаемого через анод.
2
5. Способ по п.1, отличающийся тем, что катодная плотность тока равна 0,5-5,0 А/дм, а материал катода никель, нержавеющая сталь или сталь.
2
2
6. Способ по п.1, отличающийся тем, что анодная плотность тока равна 1,0-20,0 А/дм, а материал анода PbO/Ti.
2
7. Способ удаления катионов никеля, гипофосфит- и фосфит-анионов из раствора химического никелирования с помощью двухкамерного мембранного электролизера, в котором на катоде, погруженном в раствор химического никелирования, происходит восстановление катионов никеля до металла, при этом одновременно происходит миграция из обрабатываемого раствора через анионообменную мембрану в анодное пространство сульфат, ацетат, цитрат, гипофосфит и фосфит анионов, причем при достижении поверхности анода из PbO/Ti гипофосфит и фосфит анионы окисляются до анионов фосфорной кислоты, а анионы органических кислот окисляются до углекислого газа и воды, отличающийся тем, что раствор химического никелирования отделен от анолита анионообменной мембраной.
2
8. Способ по п.7, отличающийся тем, что катодная плотность тока равна 0,5-5,0 А/дм, а материал катода никель, нержавеющая сталь или сталь.
2
2
9. Способ по п.7, отличающийся тем, что анодная плотность тока равна 1,0-20,0 А/дм, а материал анода PbO/Ti.
10. Способ по п.7, отличающийся тем, что в качестве анолита используется раствор серной кислоты с концентрацией 5-200 г/л.